(57)【特許請求の範囲】
【請求項１】
紫外線吸収フィルムであって、下記一般式（Ｉ）で表される蛍光増白剤を含有し、４１０ｎｍ以下の透過率が９０％以下であることを特徴とする紫外線吸収フィルム。
【化１】
0003956007.tif 000015
（式中、Ｒ1、Ｒ2，Ｒ3およびＲ4はアルキル基を表し、ｎは１または２の整数を表す。）
【請求項２】
紫外線吸収フィルムが透明支持体上に前記蛍光増白剤とバインダーを含有する蛍光増白剤層を有することを特徴とする請求項１に記載の紫外線吸収フィルム。
【請求項３】
紫外線吸収フィルムが透明支持体上に少なくとも粘着層を有する構成層と、該構成層上の剥離紙を有し、該構成層中に前記蛍光増白剤が含有されていることを特徴とする請求項１に記載の紫外線吸収フィルム。
【請求項４】
請求項２記載の蛍光増白剤層もしくは請求項３記載の構成層がガラス飛散防止機能を有することを特徴とする紫外線吸収フィルム。
【請求項５】
請求項２記載の蛍光増白剤層中もしくは請求項３記載の構成層中に更に紫外線吸収剤が含有されていることを特徴とする紫外線吸収フィルム。
【発明の詳細な説明】
【０００１】
【発明の属する技術分野】
本発明は太陽光からの有害な紫外線及び飛来昆虫を誘引する原因となる蛍光灯等の照明器具から発生する紫外線をカットする窓張り用の紫外線吸収粘着フイルムおよび太陽光、蛍光灯からの紫外線をカットして写真、液晶表示ディスプレーなどの褪色を防ぐ紫外線吸収フイルムに関する。
【０００２】
【従来の技術】
人体に有害な太陽光からの紫外線、飛来昆虫を誘引する原因となる蛍光灯，白熱灯，ハロゲン電球，水銀灯等の照明器具から発生する紫外線を遮蔽する目的で紫外線吸収剤を含む窓張り用フィルムが上市されている。しかし黄色味を押さえるためにその吸収端が３８０ｎｍより短波であったり長波長な４１０ｎｍまで吸収することはできるが黄色味が強かったり黄色味を押さえるために色調調整用の染顔料を添加することで対応している。吸収端が短波であるということは紫外線遮蔽能が低く、特にこれから普及が拡大すると予想される三波長型蛍光灯では３８０ｎｍ以下に吸収が無いか、有ってもわずかなため飛来昆虫を阻止する能力が三波長型蛍光灯それ自体で期待できる為、必要性が無い。ただし、三波長型蛍光灯といえども４０５ｎｍ付近の発光が残るため特開平７−３１８９号公報などに開示されている昆虫のすう光曲線（一般に昆虫は紫外線域に近い波長に強く反応するが、この波長依存性をグラフにしたものをいう）から明らかなように効果的に飛来昆虫を阻止する為には４０５ｎｍ付近の輝線を遮蔽する必要があり、そのためには４１０ｎｍまでの光をカットすることが望まれている。４１０ｎｍまでの光をカットすると黄色味を帯びるためこれを改善するために色調調整用の染顔料を添加することで解決されるが可視域の光線透過率を犠牲にする短所がある。
更に紫外線吸収剤と共に蛍光増白剤を配合して紫外線照射による黄変度を抑えた耐侯性、白色性、接着性に優れた白色積層ポリエステルフイルム（特開平１１−２９１４３２号公報、特開平１１−２６８２１４号公報）が提案されているが、同様の短所は解消していない。
また、蛍光灯紫外線カット用カバーとして蛍光増白剤を含有する透明樹脂よりなる組成物が提案されている（特公平６−３６８２号公報）。
【０００３】
【発明が解決しようとする課題】
本発明は、上記従来技術の問題点を解消するために開発されたもので、その目的とするところは、黄色の補色である青色蛍光を発する蛍光増白剤を含有することで４０５ｎｍより長波長側、特に３８０ｎｍより長波長である４１０ｎｍまでをカットしても黄色味が無く透明感の高い窓張り用フイルム、太陽光、蛍光灯からの紫外線をカットして写真、液晶ディスプレーなどの褪色を防ぐフイルムを提供することにある。
【０００４】
【課題を解決するための手段】
本発明は、蛍光増白剤を含有するフイルムよりなる紫外線カット用窓張りフイルム又は太陽光、蛍光灯からの紫外線をカットして写真などの褪色を防ぐ紫外線吸収フイルムであり、その特徴とするところは、（１）紫外線吸収フィルムであって、下記一般式（Ｉ）で表される蛍光増白剤を含有し、４１０ｎｍ以下の透過率が９０％以下であることである。
【化２】
0003956007.tif 000002
（式中、Ｒ1、Ｒ2，Ｒ3およびＲ4はアルキル基を表し、ｎは１または２の整数を表す。）
【０００５】
以下に本発明の好ましい実施態様を示す：
（２）紫外線吸収フィルムが透明支持体上に前記蛍光増白剤とバインダーを含有する蛍光増白剤層を有することを特徴とする上記（１）に記載の紫外線吸収フィルム。
（３）紫外線吸収フィルムが透明支持体上に少なくとも粘着層を有する構成層と、該構成層上の剥離紙を有し、該構成層中に前記蛍光増白剤が含有されていることを特徴とする上記（２）に記載の紫外線吸収フィルム。
【０００６】
（４）上記（２）に記載の蛍光増白剤層もしくは上記（３）に記載の構成層がガラス飛散防止機能を有することを特徴とする紫外線吸収フィルム。
（５）上記（２）に記載の蛍光増白剤層もしくは上記（３）に記載の構成層中に更に紫外線吸収剤が含有されていることを特徴とする紫外線吸収フィルム。
【０００７】
一般に、蛍光増白剤は約３２０〜約４１０ｎｍの波長の光を吸収して、約４１０〜約５００ｎｍの波長の光を放射する性質を有する化合物より成る。これらの蛍光増白剤で染められた織物は本来の黄色い反射光のほかに、新たに蛍光増白剤により発光される約４１０〜約５００ｎｍの波長の青色光が付加されるため反射光は白色になり、かつ、蛍光効果による分だけ可視光のエネルギーが増加するため結果として増白されたことになる。
透明支持体上に紫外線吸収剤を添加した粘着剤を塗布し、４１０ｎｍ以下の、特に４０５ｎｍ以下の紫外線をカットするように紫外線吸収剤の添加量を調整したところ、反射光は黄色味が強く感じられるが紫外線吸収剤に代えて、又は加えて蛍光増白剤を粘着層又はハードコート層に添加したところ反射光が白色化する事を見出し本発明に到達した。
【０００８】
【発明の実施の形態】
以下に本発明の好ましい実施形態につき詳細に説明する。
支持体としては例えば、分子量は３０，０００〜５０，０００のポリエチレンテレフタレート又はポリエチレンテレフタレートを主成分とする共重合フイルムであってもよく、透明性の高い、例えば東レ（株）製のルミラー、ユニチカ（株）製のエンブレット等の商品名で市販されているものを使用するとよい。
本発明の紫外線吸収フィルムは、支持体に本発明の蛍光増白剤を含有させたものでもよく、支持体上に本発明の蛍光増白剤とバインダーを含有するバインダー層を有するものでもよく、そのバインダー層上に粘着層およびその上に剥離紙を有してもよい。
また、本発明の蛍光増白剤は支持体上の粘着層よりなる構成層とその上に剥離紙を有する構成においては、構成層の中に含有されていればよく、構成層としては粘着層の他、ハードコート層、バインダー層が挙げられる。粘着層と剥離紙を有することで本発明の紫外線吸収フィルムは紫外線吸収粘着フィルムとなる。
【０００９】
本発明において使用される蛍光増白剤は、下記一般式（Ｉ）で表されるものである。
【化３】
0003956007.tif 000003
（式中、Ｒ1、Ｒ2，Ｒ3およびＲ4 はアルキル基を表し、ｎは１または２の整数を表す。）
【００１１】
Ｒ１、Ｒ２、Ｒ３およびＲ４はアルキル基を表すが、詳しくは炭素数１ないし１６のアルキル基であり、更に詳しくは、メチル、エチル、ｎ−プロピル、ｎ−ブチル、ｎ−オクチル、ｎ−ヘキサデカニル（セチル）、イソプロピル、イソブチル、２−エチルヘキシル、ｔ−ブチル、ｔ−アミル、ｔ−オクチル、シクロペンチルもしくはシクロヘキシル等のアルキル基を表す。好ましくは、Ｒ2 はメチル、イソプロピル、ｔ−ブチルまたはシクロヘキシル基であり、Ｒ3 はメチル、エチル、ｎ−プロピル、ｎ−ブチル、ｎ−ペンチル、ｎ−ヘキシルまたは２−エチルヘキシル基である。特に好ましくは、Ｒ1またはＲ3 はｔ−ブチルまたはシクロヘキシル基であリ、Ｒ2またはＲ4 はメチル、ｎ−ブチル、ｎ−オクチルまたは２−エチルヘキシル基である。
【００１２】
【００１３】
【００１４】
【００１５】
【００１６】
【００１７】
【００１８】
【００１９】
【００２０】
【００２１】
【００２２】
本発明の化合物は特開平１１−２９５５６号公報記載の方法で合成することが出来る。
【００２３】
以下にそれらの具体例を挙げるが、本発明はこれらに限定されるものではない。
【００２４】
【化１４】
0003956007.tif 000004
【００２５】
【化１５】
0003956007.tif 000005
【００２６】
【化１６】
0003956007.tif 000006
【００２７】
【化１７】
0003956007.tif 000007
【００２８】
【化１８】
0003956007.tif 000008
【００２９】
【化１９】
0003956007.tif 000009
【００３０】
【化２０】
0003956007.tif 000010
【００３１】
【化２１】
0003956007.tif 000011
【００３２】
【化２２】
0003956007.tif 000012
【００３３】
【化２３】
0003956007.tif 000013
【００３４】
【化２４】
0003956007.tif 000014
【００３５】
本発明の蛍光増白剤は紫外線吸収（粘着）フィルムにおいて、ハードコート層、支持体、バインダー層、粘着層いずれに添加しても良く、１種または２種以上を併用することができる。それらに対する添加量はハードコート層、支持体、粘着層それぞれの厚さ、蛍光増白剤の性質、紫外線吸収剤の有無、性質、添加量によって変化するので一義的に定めることはできないが、当業者はいくらかの試験をすることによって容易に決定することができる。一般的には厚さ５０ミクロンの粘着層であれば０．１〜３０質量％、好ましくは４〜１５質量％で十分である。その配合量と、添加される材料の厚さはほぼ反比例すると考えて良い。例えば５０ミクロンの粘着層に式（２）の化合物は４質量％添加することで４１０ｎｍ以下の光を実質的にカットできる。
また、ガラス飛散防止機能とはＪＩＳ  Ａ５７５９に規定されたものをいう。
添付の図は本発明の粘着フイルムをガラス板に貼り吸収スペクトルを島津製作所製紫外可視分光光度計にて測定した結果を示すグラフで、本発明のものは市販品のものと比べて長波長の４１０ｎｍまでの光を吸収するにも拘らず黄色味が少なく透明度が高いことを示している。
【００３６】
以上のように、本発明では蛍光増白剤を支持体又は何れかの層に配合することで目的を達成することができるが、蛍光増白剤あるいはハードコート層、支持体、バインダー層、粘着層の耐光性に不安がある場合、蛍光増白剤のみでは短波長域が十分にカットしきれない場合には紫外線吸収剤を併用することが望ましい。一般に紫外線吸収剤は紫外線を吸収して熱に変換する性質を有する化合物である。それらは、ベンゾトリアゾール系、ベンゾフェノン系、サリチル酸系、シアノアクリレート系に大別されるが、周知のものから任意に選択することができる。ベンゾトリアゾール系の有効吸収波長は約２７０〜３８０ｎｍで、代表例としては２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’，５’−ジ−ｔ−アミルフェニル）ベンゾトリアゾール、２−（２’−ヒドロキシ−４’−オクトキシフェニル）ベンゾトリアゾール等を挙げることができる。
【００３７】
ベンゾフェノン系の有効吸収波長は約２７０〜３８０ｎｍで、代表例としては２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン等を挙げることができる。
【００３８】
サリチル酸系の有効吸収波長は約２９０〜３３０ｎｍで、代表例としてはフェニルサリシレート、ｐ−ｔ−ブチルフェニルサリシレート、ｐ−オクチルフェニルサリシレートなどを挙げることができる。
【００３９】
シアノアクリレート系の有効吸収波長は約２７０〜３５０ｎｍで、代表例としては２−エチルヘキシル−２−シアノ−３、３−ジフェニルアクリレート、エチル−２−シアノ−３、３−ジフェニルアクリレート等を挙げることができる。これらの紫外線吸収剤は１種または２種以上を併用することができる。好適な添加量はハードコート層、支持体、バインダー層、粘着層それぞれの厚さ、蛍光増白剤の性質等によって変化するので一義的に定めることはできないが、当業者はいくらかの試験をすることによって容易に決定することができる。一般的には、厚さ５０ミクロンの粘着層であれば０．１〜３０質量％、好ましくは４〜１５質量％で十分である。その配合量と、添加される材料の厚さはほぼ反比例すると考えて良い。
上記成分をハードコート層、支持体、粘着層、別途設けたバインダー層に添加混合する方法は任意である。
【００４０】
バインダー層に用いる重縮合系樹脂成分としてはポリウレタン，ポリエステル，ポリアミド，ポリウレア，ポリカーボネートが挙げられる。具体例については原料モノマーの形で以下に例示する。
但し、Ｐ−２３およびＰ−３４以降はポリマーの形で例示するが、本発明がこれらに限定されるものではない。各ポリマーにおける酸性基はすべて非解離形で表してある。またポリエステル、ポリアミド等縮合反応により生成するものについては、構成成分は原料の如何に関わらずすべてジカルボン酸、ジオール、ジアミン、ヒドロキシカルボン酸、アミノカルボン酸等で表記する。括弧内の比は、各成分のモル百分率比を意味する。
【００４１】
Ｐ−１：トルエンジイソシアネート／エチレングリコール／１，４−ブタンジオール（５０／１５／３５）
Ｐ−２：４，４’−ジフェニルメタンジイソシアネート／１，３−プロパンジオール／ポリプロピレングリコール（Ｍｗ＝１０００）（５０／４５／５）
Ｐ−３：トルエンジイソシアネート／ヘキサメチレンジイソシアネート／エチレングリコール／ポリエチレングリコール（Ｍｗ＝６００）／１，４−ブタンジオール（４０／１０／２０／１０／２０）
Ｐ−４：１，５−ナフチレンジイソシアネート／ヘキサメチレンジイソシアネート／ジエチレングリコール／１，６−ヘキサンジオール（２５／２５／３５／１５）
【００４２】
Ｐ−５：４，４’−ジフェニルメタンジイソシアネート／ヘキサメチレンジイソシアネート／テトラエチレングリコール／エチレングリコール／２，２−ビス（ヒドロキシメチル）プロピオン酸（４０／１０／２０／２０／１０）
Ｐ−６：４，４’−ジフェニルメタンジイソシアネート／ヘキサメチレンジイソシアネート／ブタンジオール／エチレングリコール／２，２−ビス（ヒドロキシメチル）プロピオン酸（４０／１０／２０／２０／１０）
Ｐ−７：１，５−ナフチレンジイソシアネート／ブタンジオール／４，４’−ジヒドロキシ−ジフェニル−２，２’−プロパン／ポリプロピレングリコール（Ｍｗ＝４００）／２，２−ビス（ヒドロキシメチル）プロピオン酸（５０／２０／５／１０／１５）
Ｐ−８：１，５−ナフチレンジイソシアネート／ヘキサメチレンジイソシアネート／２，２−ビス（ヒドロキシメチル）ブタン酸／ポリブチレンオキシド（Ｍｗ＝５００）（３５／１５／２５／２５）
【００４３】
Ｐ−９：イソホロンジイソシアネート／ジエチレングリコール／ネオペンチルグリコール／２，２−ビス（ヒドロキシメチル）プロピオン酸（５０／２０／２０／１０）
Ｐ−１０：トルエンジイソシアネート／２，２−ビス（ヒドロキシメチル）ブタン酸／ポリエチレングリコール（Ｍｗ＝１０００）／シクロヘキサンジメタノール（５０／１０／１０／３０）
Ｐ−１１：ジフェニルメタンジイソシアネート／ヘキサメチレンジイソシアネート／テトラエチレングリコール／ブタンジオール／２，４−ジ（２−ヒドロキシ）エチルオキシカルボニルベンゼンスルホン酸（４０／１０／１０／３３／７）
Ｐ−１２：ジフェニルメタンジイソシアネート／ヘキサメチレンジイソシアネート／ブタンジオール／エチレングリコール／２，２−ビス（ヒドロキシメチル）ブタン酸／２，４−ジ（２−ヒドロキシ）エチルオキシカルボニルベンゼンスルホン酸（４０／１０／２０／１５／１０／５）
【００４４】
Ｐ−１３：テレフタル酸／イソフタル酸／シクロヘキサンジメタノール／１，４−ブタンジオール／エチレングリコール（２５／２５／２５／１５／１０）
Ｐ−１４：テレフタル酸／イソフタル酸／４，４’−ジヒドロキシージフェニルー２，２−プロパン／テトラエチレングリコール／エチレングリコール（３０／２０／２０／１５／１５）
Ｐ−１５：テレフタル酸／イソフタル酸／シクロヘキサンジメタノール／ネオペンチルグリコール／ジエチレングリコール（２０／３０／２５／１５／１０）
Ｐ−１６：テレフタル酸／イソフタル酸／４，４’−ベンゼンジメタノール／ジエチレングリコール／ネオペンチルグリコール（２５／２５／２５／１５／１０）
【００４５】
Ｐ−１７：テレフタル酸／イソフタル酸／５−スルホイソフタル酸／エチレングリコール／ネオペンチルグリコール（２４／２４／２／２５／２５）
Ｐ−１８：テレフタル酸／イソフタル酸／５−スルホイソフタル酸／シクロヘキサンジメタノール／１，４−ブタンジオール／エチレングリコール（２２／２２／６／２５／１５／１０）
Ｐ−１９：イソフタル酸／５−スルホイソフタル酸／シクロヘキサンジメタノール／エチレングリコール（４０／１０／４０／１０）
Ｐ−２０：シクロヘキサンジカルボン酸／イソフタル酸／２，４−ジ（２−ヒドロキシ）エチルオキシカルボニルベンゼンスルホン酸／シクロヘキサンジメタノール／エチレングリコール（３０／２０／５／２５／２０）
【００４６】
Ｐ−２１：１１−アミノウンデカン酸（１００）
Ｐ−２２：１２−アミノドデカン酸（１００）
Ｐ−２３：ポリ（１２−アミノドデカン酸）と無水マレイン酸との反応物（５０／５０）
Ｐ−２４：１１−アミノウンデカン酸／７−アミノヘプタン酸（５０／５０）
Ｐ−２５：ヘキサメチレンジアミン／アジピン酸（５０／５０）
Ｐ−２６：テトラメチレンジアミン／アジピン酸（５０／５０）
Ｐ−２７：ヘキサメチレンジアミン／セバシン酸（５０／５０）
Ｐ−２８：Ｎ，Ｎ−ジメチルエチレンジアミン／アジピン酸／シクロヘキサンジカルボン酸（５０／２０／３０）
【００４７】
Ｐ−２９：トルエンジイソシアネート／４，４’−ジフェニルメタンジイソシアネート／ヘキサメチレンジアミン（３０／２０／５０）
Ｐ−３０：ノナメチレンジアミン／尿素（５０／５０）
Ｐ−３１：ヘキサメチレンジアミン／ノナメチレンジアミン／尿素（２５／２５／５０）
Ｐ−３２：トルエンジイソシアネート／ヘキサメチレンジアミン／２，２−ビス（ヒドロキシメチル）プロピオン酸（５０／４０／１０）
Ｐ−３３：１１−アミノウンデカン酸／ヘキサメチレンジアミン／尿素（３３／３３／３３）
【００４８】
本発明のビニル重合体を形成するモノマーとしてはアクリル酸エステル類、具体的にはメチルアクリレート、エチルアクリレート、ｎ−プロピルアクリレート、イソプロピルアクリレート、ｎ−ブチルアクリレート、イソブチルアクリレート、ｓｅｃ−ブチルアクリレート、ｔｅｒｔ−ブチルアクリレート、アミルアクリレート、ヘキシルアクリレート、２−エチルヘキシルアクリレート、オクチルアクリレート、ｔｅｒｔ−オクチルアクリレート、２−クロロエチルアクリレート、２−ブロモエチルアクリレート、４−クロロブチルアクリレート、シアノエチルアクリレート、２−アセトキシエチルアクリレート、ジメチルアミノエチルアクリレート、ベンジルアクリレート、メトキシベンジルアクリレート、２−クロロシクロヘキシルアクリレート、シクロヘキシルアクリレート、フルフリルアクリレート、テトラヒドロフルフリルアクリレート、フェニルアクリレート、５−ヒドロキシペンチルアクリレート、２−メトキシエチルアクリレート、３−メトキシブチルアクリレート、２−エトキシブチルアクリレート、２−エトキシエチルアクリレート、２−ｉｓｏ−プロポキシアクリレート、２−ブトキシエチルアクリレート、２−（２−メトキシエトキシ）エチルアクリレート、２−（２−メトキシエトキシ）エチルアクリレート、２−（２−ブトキシエトキシ）エチルアクリレート、ω―メトキシポリエチレングリコールアクリレート（付加モル数ｎ＝９）、１−ブロモー２−メトキシエチルアクリレート、１，１−ジクロロー２−エトキシエチルアクリレート、などが挙げられる。その他、下記のモノマーなどが使用できる。
【００４９】
メタクリル酸エステル類：その具体例としてはメチルメタクリレート、エチルメタクリレート、ｎ−プロピルメタクリレート、イソプロピルメタクリレート、ｎ−ブチルメタクリレート、イソブチルメタクリレート、ｓｅｃ−ブチルメタクリレート、ｔｅｒｔ−ブチルメタクリレート、アミルメタクリレート、ヘキシルメタクリレート、シクロヘキシルメタクリレート、ベンジルメタクリレート、クロロベンジルメタクリレート、オクチルメタクリレート、ステアリルメタクリレート、スルフォプロピルメタクリレート、Ｎ−エチル−Ｎ−フェニルアミノエチルメタクリレート、２−（３−フェニルプロピルオキシ）エチルメタクリレート、ジメチルアミノフェノキシエチルメタクリレート、フルフリルメタクリレート、テトラヒドロフルフリルメタクリレート、フェニルメタクリレート、クレジルメタクリレート、ナフチルメタクリレート、２−ヒドロキシエチルメタクリレート、４−ヒドロキシブチルメタクリレート、トリエチレングリコールモノメタクリレート、ジプロピレングリコールモノメタクリレート、２−メトキシエチルメタクリレート、３−メトキシブチルメタクリレート、２−アセトキシエチルメタクリレート、２−アセトアセトキシエチルメタクリレート、２−エトキシエチルメタクリレート、２−ｉｓｏ−プロポキシエチルメタクリレート、２−ブトキシエチルメタクリレート、２−（２−メトキシエトキシ）エチルメタクリレート、２−（２−エトキシエトキシ）エチルメタクリレート、２−（２−ブトキシエトキシ）エチルメタクリレート、ω−メトキシポリエチレングリコールメタクリレート（付加モル数ｎ＝６）、アクリルメタクリレート、メタクリル酸ジメチルアミノエチルメチルクロライド塩などを挙げることができる。
【００５０】
ビニルエステル類：その他具体例としては、ビニルアセテート、ビニルプロピオネート、ビニルブチレート、ビニルイソブチレート、ビニルカプロエート、ビニルクロロアセテート、ビニルメトキシアセテート、ビニルフェニルアセテート、安息香酸ビニル、サリチル酸ビニルなどが挙げられる。
【００５１】
アクリルアミド類：例えば、アクリルアミド、メチルアクリルアミド、エチルアクリルアミド、プロピルアクリルアミド、イソプロピルアクリルアミド、ｎ−ブチルアクリルアミド、ｓｅｃ−ブチルアクリルアミド、ｔｅｒｔ−ブチルアクリルアミド、シクロヘキシルアクリルアミド、ベンジルアクリルアミド、ヒドロキシメチルアクリルアミド、メトキシエチルアクリルアミド、ジメチルアミノエチルアクリルアミド、フェニルアクリルアミド、ジメチルアクリルアミド、ジエチルアクリルアミド、β−シアノエチルアクリルアミド、Ｎ−（２−アセトアセトキシエチル）アクリルアミド、ジアセトンアクリルアミドなどが挙げられる。
【００５２】
メタクリルアミド類：例えば、メタクリルアミド、メチルメタクリルアミド、エチルメタクリルアミド、プロピルメタクリルアミド、イソプロピルメタクリルアミド、ｎ−ブチルメタクリルアミド、ｓｅｃ−ブチルメタクリルアミド、ｔｅｒｔ−ブチルメタクリルアミド、シクロヘキシルメタクリルアミド、ベンジルメタクリルアミド、ヒドロキシメタクリルアミド、クロロベンジルメタクリルアミド、オクチルメタクリルアミド、ステアリルメタクリルアミド、スルフォプロピルメタクリルアミド、Ｎ−エチル−Ｎ−フェニルアミノエチルメタクリルアミド、２−（３−フェニルプロピルオキシ）エチルメタクリルアミド、ジメチルアミノフェノキシエチルメタクリルアミド、フルフリルメタクリルアミド、テトラヒドロフルフリルメタクリルアミド、フェニルメタクリルアミド、クレジルメタクリルアミド、ナフチルメタクリルアミド、２−ヒドロキシエチルメタクリルアミド、４−ヒドロキシブチルメタクリルアミド、トリエチレングリコールモノメタクリルアミド、ジプロピレングリコールモノメタクリルアミド、２−メトキシエチルメタクリルアミド、３−メトキシブチルメタクリルアミド、２−アセトキシエチルメタクリルアミド、２−アセトアセトキシエチルメタクリルアミド、２−エトキシエチルメタクリルアミド、２−ｉｓｏ−プロポキシエチルメタクリルアミド、２−ブトキシエチルメタクリルアミド、２−（２−メトキシエトキシ）エチルメタクリルアミド、２−（２−エトキシエトキシ）エチルメタクリルアミド、２−（２−ブトキシエトキシ）エチルメタクリルアミド、ω−メトキシポリエチレングリコールメタクリルアミド（付加モル数ｎ＝６）、アクリルメタクリルアミド、ジメチルアミノメタクリルアミド、ジエチルアミノメタクリルアミド、β−シアノエチルメタクリルアミド、Ｎ−（２−アセトアセトキシエチル）メタクリルアミドなどが挙げられる。
【００５３】
オレフィン類：例えば、ジシクロペンタジエン、エチレン、プロピレン、１−ブテン、１−ペンテン、塩化ビニル、塩化ビニリデン、イソプレン、クロロプレン、ブタジエン、２，３−ジメチルブタジエン、などが挙げられる。
【００５４】
スチレン類：たとえば、スチレン、メチルスチレン、ジメチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステルなどが挙げられる。
【００５５】
ビニルエーテル類：例えば、メチルビニルエーテル、ブチルビニルエーテル、ヘキシルビニルエーテル、メトキシエチルビニルエーテル、ジメチルアミノエチルビニルエーテルなどが挙げられる。
【００５６】
その他の例として、クロトン酸ブチル、クロトン酸ヘキシル、イタコン酸ジブチル、マレイン酸ジメチル、マレイン酸ジブチル、フマル酸ジメチル、フマル酸ジブチル、メチルビニルケトン、フェニルビニルケトン、メトキシエチルビニルケトン、グリシジルアクリレート、グリシジルメタクリレート、Ｎ−ビニルオキサゾリドン、Ｎ−ビニルピロリドン、アクリロニトリル、メタアクリルニトリル、メチレンモロンニトリル、ビニリデンなどを挙げることができる。
【００５７】
本発明の重縮合体、重合体に用いられるモノマーは、種々の目的（例えば、溶解度、硬さ、柔らかさ、引張り強さ等の改良）に応じて２種以上のモノマーを互いにコモノマーとして使用しても良い。
重合体中の本発明のモノマーは、好ましくは、メタクリレート系、アクリルアミド系、及びメタクリルアミド系である。特に、メタクリル酸メチルとスチレンとの共重合体が好ましい。
【００５８】
粘着剤層における粘着成分としては、透明性の高いアクリル樹脂、天然ゴム、スチレンブタジエン樹脂が挙げられ、例えばアクリル樹脂系としては、オリバインＢＰＳ  １１０９二液性〔東洋インキ製造（株）製商品名〕、ファインタックＴＤ−３２０８二液性〔大日本インキ化学工業（株）製商品名〕、ニッセツＫＰ−４９１一液性〔日本カ−バイト工業（株）製商品名〕等の市販されているものが挙げられるが、必要に応じて開発された新規組成の粘着剤を用いてもよい。
残留溶剤は皆無であることが望ましいがバインダー、粘着剤塗布後のフイルム中には残留溶剤が１０〜２０００ｐｐｍ残留することがある。
離型紙は、塗布時からガラスに貼るまでの間、粘着層を保護するためのものであり、はがし易いようにフッ素樹脂、シリコン樹脂等が粘着層と接する側の表面に塗られている。
ハードコート層は通常は汚れを拭きとる時に傷がつかないように表面を例えば、鉛筆硬度２Ｈ程度に硬化処理することによって形成する。
【００５９】
なお、本発明の粘着フイルムは一般に透明支持体、粘着層、離型紙、ハードコート層、バインダー層等から構成されるが、これらの厚さは一般的に次のとおりである。
透明支持体    ：２５〜１００μ
バインダー層  ：１０〜５０  μ
粘着層        ：１０〜１００μ
離型紙        ：１０〜５０  μ
ハードコート層：２  〜５０  μ
【００６１】
［実施例］
下記の樹脂、ＵＶ吸収剤、蛍光増白剤をトルエン５０ｍｌ、メチルエチルケトン５０ｍｌに加え４０℃にて溶解した。
・メタクリル酸メチル：スチレン＝６０：４０質量％共重合体
１７．６ｇ
・２−（２’−ヒドロキシ−５’−ｔ−ブチルフェニル）ベンゾトリアゾール
１．２ｇ
・蛍光増白剤    化合物例の式（Ｉ）                    １．２ｇ
この混合液をＰＥＴフイルム上（東レ（株）製、商品名、ルミラー、膜厚２５μｍ、可視光透過率９５％）上に、リバースコーターを用いて塗工し、６５℃で５分間の乾燥条件下で乾燥させ、膜厚２５μｍのバインダー層を形成した。
【００６２】
実施例で得られたフイルムのバインダー層上にアクリル系樹脂（大日本インキ工業（株）製、商品名、アクリテック）１００ｇをトルエン５０ｍｌ、メチルエチルケトン５０ｍｌに加え４０℃にて溶解した溶液をリバースコーターを用いて塗工し、６５℃で５分間の乾燥条件下で乾燥させ、膜厚５０μｍの粘着剤層を形成した。次いで、剥離紙をその粘着剤層上に積層し、本発明の紫外線吸収性透明粘着シートを調製した。
【００６３】
実施例で得られたフイルムをガラス板に貼り吸収スぺクトルを測定した。比較例とした市販製品、３Ｍ製ISCLARL （商品名），リンテック製オプトロンクリア（商品名）よりも長波長である４１０ｎｍまでの光を吸収するにもかかわらず黄色味が無く透明度の高い紫外線吸収フイルムを得る事ができた。（図１参照）また実施例２で得られたフイルムも上記と同様の結果を示した。
【００６４】
【発明の効果】
本発明で得られた紫外線吸収フイルムは黄色味が無く、透明度が高く、透過光に着色が無いため一般住宅、工場、車などの窓ガラスに加え、商品を陳列するショーウインドウやショウケースのガラス、自動販売機のアクリルパネル、写真、蛍光灯をバックライトにした写真（例えば富士写真フイルム（株）製品  Ｇカラー）、インクジェットプリンターのカラー出力物、ポスターなどの屋外展示物、液晶表示ディスプレー等の退色が懸念される製品に用いても物品固有の自然色を損なうことがない。また蛍光灯、白熱灯、ハロゲン電球、水銀灯等の照明器具から発生する紫外線を外に漏らさないため飛来昆虫の誘因を阻止する事が出来る。
【図面の簡単な説明】
【図１】  実施例、市販品の紫外線の吸収スペクトルを示すグラフ。
【図１】
0003956007.tif 000016